(57)【特許請求の範囲】
【請求項１】
表面に熱接着性樹脂層を有する板紙からプレス成形により形成される上端に蓋材を熱接着させるフランジ部を備えたトレイ状の容器の製造方法であって、型締めされた際の雄型と雌型のクリアランスが偏在し前記フランジ部にあたる部分のクリアランスが容器側面部にあたる部分のクリアランスより小さくて該フランジ部に集中的にプレス圧がかかる設定の成形金型を用い、容器外面側にあたる雌型の温度を容器内面側の前記熱接着性樹脂の融点よりも高く設定し、容器内面および前記フランジ部の表面にあたる雄型の温度を前記融点よりも低く設定することを特徴とする紙製容器の製造方法。
【請求項２】
前記板紙は、成形時に紙シワが生ずる部位に紙シワを誘発する折り罫が設けられたものである請求項１記載の紙製容器の製造方法。
【発明の詳細な説明】
【０００１】
【発明の属する技術分野】
本発明は、フランジ部に蓋材を熱接着させて密封するトレイ状の紙製容器の製造方法に関するものである。
【０００２】
【従来の技術】
トレー状の紙製容器としては、例えば実公昭６１−１４４３７号公報に記載されているように、表面にプラスチックフィルム層を有する厚紙をプレス成形あるいは貼着して構成したものが知られている。この紙製トレイは、従来から量販店等で利用されている肉，魚等を収納する発泡トレイの代わりに使用するものである。他に、特公昭５６−４８３００号公報，実開平６−８０６１５号公報，特開昭６３−１７６１３０号公報等にもプレス成形による同様の紙製容器が示されており、これらプレス成形により構成する紙製容器の場合、容器材料である板紙ブランクには、成形時にシワになる部分に放射状に溝状の折り罫が設けられている。また、上記実公昭６１−１４４３７号公報には、ポリオレフィン混抄紙を材料として成形したトレイがあることも記載されている。そのほか、プレス成形したものでは、使い捨ての紙皿等も従来から知られている。
【０００３】
【発明が解決しようとする課題】
上記従来の紙製トレイあるいはポリオレフィン混抄紙等を材料としたトレイは、内容物を入れてストレッチ包装することによりある程度の密封性を得ることができるが、その場合の密封性は損なわれやすく、運搬性にも問題がある。また、上記従来の紙皿を利用してストレッチ包装した場合も同様の問題がある。そこで、表面に熱接着性樹脂層を設けた板紙をプレス成形してトレイ状で上端にフランジ部を有する容器とし、内容物を入れ、フィルム状の蓋材をフランジ部に熱接着させることによって密封することが考えられる。しかしながら、板紙をプレス成形してそのようなトレイ状の容器を形成した場合、従来設備を用い通常の紙成形金型を用いたプレス成形では、その容器は、フランジ部および側面部にできる紙シワのためにフランジ部の平滑性が損なわれ、蓋材を熱接着させた時に隙間ができてシール抜けを生ずるだけでなく、容器自体も、紙シワに起因してフランジ部表面にフランジ部内縁からフランジ部外縁へ連通するトンネル状の連通孔ができやすく、密封性を確保することが難しい。プレス圧を高くすればそのような問題をある程度解決できるが、そのためには大型で高価な設備が必要となる。また、成形温度を高くし材料表面の樹脂の溶融によってフランジ部表面の平滑化を図ることも考えられが、そうすると、成形後の容器の金型からの離型性が損なわれてしまう。
【０００４】
したがって、板紙からプレス成形により形成しフランジ部に蓋材を熱接着させるトレイ状の紙製容器の密封性を向上させることが課題である。
【０００５】
【課題を解決するための手段】
本発明は、表面に熱接着性樹脂層を有する板紙からプレス成形により形成される上端に蓋材を熱接着させるフランジ部を備えたトレイ状の容器であって、前記フランジ部が、成形時の紙シワにより生ずる該フランジ部表面のフランジ部内縁からフランジ部外縁へのトンネル状連通孔を閉塞した紙製容器を製造するものである。この紙製容器は、成形時の紙シワにより生ずるフランジ部表面のフランジ部内縁からフランジ部外縁へのトンネル状連通孔が閉塞されたものであるため、内容物を収納し蓋材をフランジ部に熱接着させたときの密封性が向上する。
【０００６】
すなわち、本発明による紙製容器の製造方法は、表面に熱接着性樹脂層を有する板紙からプレス成形により形成される上端に蓋材を熱接着させるフランジ部を備えたトレイ状の容器の製造方法であって、型締めされた際の雄型と雌型のクリアランスが偏在しフランジ部にあたる部分のクリアランスが容器側面部にあたる部分のクリアランスより小さくて該フランジ部に集中的にプレス圧がかかる設定の成形金型を用いることを特徴とする。この方法によれば、成形金型に容器材料である板紙がセットされ、型締めされた際に、雄型と雌型のクリアランスが偏在しフランジ部のクリアランスが小さくてフランジ部に集中的にプレス圧がかかり、その結果、成形時にできるフランジ部表面の紙シワがつぶれたものとなってフランジ部の平滑性が向上し、蓋材を熱接着させたときの密封性が向上する。一方、容器側面部は、フランジ部に集中的にプレス圧がかかるため、紙シワのつぶれ度合が小さくなるが、保形性には問題を生じない。フランジ部と容器側面部のクリアランス差は、容器形状，容器材料の厚さ等により異なるものとする。
【０００７】
本発明の製造方法は、また、容器外面側にあたる雌型の温度を容器内面側の熱接着性樹脂の融点よりも高く設定し、容器内面およびフランジ部の表面にあたる雄型の温度を前記融点よりも低く設定することを特徴とする。その場合、雌型と雄型の温度に差をつけるため必要に応じて加熱または冷却を行ってもよい。上記プレス圧の設定に加えて金型の温度条件をこのように設定することにより、容器材料である板紙の表面の熱接着性樹脂を溶融させて、この溶融した樹脂により、紙シワにより生ずるフランジ部表面のフランジ部内縁からフランジ部外縁へのトンネル状連通孔を閉塞するようにでき、その上で蓋材をフランジ部に熱接着させることによって密封性が一層向上する。また、この場合、熱接着性樹脂にあたることになる雄型の方からは積極的に加熱しないので、成形後の容器の金型からの離型性は損なわれない。
【０００８】
容器材料である板紙は、成形時に紙シワが生ずる部位に紙シワを誘発する折り罫を設けたものとするのがよく、そうすることにより成形性が向上する。
【０００９】
【発明の実施の形態】
以下、図面に基づいて本発明の実施の形態を説明する。
【００１０】
図１は本発明の実施の形態の一例の紙製容器を片側断面で示す正面図、図２の（ａ）および（ｂ）は板紙ブランクの一例の片側表面図および片側裏面図、図３の（ａ）および（ｂ）は板紙ブランクの他の例の片側表面図および片側裏面図、図４は成形金型の模式図、図５の（ａ）および（ｂ）は容器本体および蓋材シール後の状態を図１のＡ−Ａ断面で示す断面図、図６は図１のＢ−Ｂ線断面図、図７の（ａ）および（ｂ）は図５の（ａ）および（ｂ）に対応する比較例の断面図、図８は図６に対応する比較例の断面図である。
【００１１】
容器本体１は、長円トレイ状で、図１に示すように底面部２の周縁に湾曲して傾斜状に立ち上がる側面部３を有し、側面部３の上端には、長円環状で略水平なフランジ部４を有する。また、フランジ部４の外周には下方傾斜状に余り部５が延びている。図１において、６は蓋材である。容器本体１には、内容物収納後、図１に二点鎖線で示すように蓋材６がかぶせられ、フランジ部４に熱接着される。
【００１２】
上記容器本体１は、例えば図２あるいは図３に示すような長円形状の板紙ブランク１０Ａ，１０Ｂからプレス成形によって形成される。板紙ブランク１０Ａ，１０Ｂは、プレス成形時に紙シワが生ずる部位に板紙ブランク１０Ａ，１０Ｂの表面側（容器内側）から予め所定のパターンで折り罫１１が設けられたものである。折り罫１１のパターンは容器形状や容器材料の板紙厚等により異ならせる。
【００１３】
板紙ブランク１０Ａ，１０Ｂの材料は、紙を基材として、表面（容器内面側）に熱可塑性樹脂（熱接着性樹脂）を積層し、裏面（容器外面側）は紙層のままあるいは表面の樹脂よりも融点の高い樹脂を積層したものであり、例えば、ポリプロピレン（ＰＰ）／紙、ポリプロピレン（ＰＰ）／紙／ポリエステル（ＰＥＴ）等、紙とプラスチックフィルムのラミネート品である。同様にコーティング加工紙でも良い。
【００１４】
蓋材６は、ポリエステル（ＰＥＴ）等のプラスチックフィルムであり、イージーピール性を付与するため裏面にピールレジンを積層するのが良い。
【００１５】
プレス成形に使用する成形金型２０は、図４に示すように、容器内面にあたる内側型部２１ａとフランジ部４の表面にあたる外側型部２１ｂとに分割された雄型２１と、容器外面側にあたる雌型２２と、雄型２１を支持する固定台２３および雌型２２を支持する可動台２４と、雄型２１の側型部２１ｂに対向して可動台２４側からスプリング付勢状態で設置されたプレスリング２５とからなっている。
【００１６】
上記成形金型２０は、型締めされプレスリング２５により規制された状態で雄型２１と雌型２２のクリアランスが偏在し、側面部３にあたる部分のクリアランスＣ1に対しフランジ部４にあたる部分のクリアランスＣ2が小さくなるよう金型設計される。
【００１７】
また、成形温度は、容器外面側にあたる雌型２２の温度が、容器内面側の熱接着性樹脂の融点よりも高く、容器内面およびフランジ部４の表面にあたる雄型２１の温度が同融点よりも低くなる設定とされる。
【００１８】
図２あるいは図３の板紙ブランク１０Ａ，１０Ｂを材料とし、上記金型設計の成形金型２０を使用して、上記温度条件のもとでプレス成形を行うことにより、図１に示す構成の容器本体１が形成される。
【００１９】
その際、容器本体１の側面部３およびフランジ部４には、折り罫１１に沿って図１に示すような紙シワｆができる。そして、その紙シワｆは、成形金型２０の型締め時のクリアランス差に起因してフランジ部４に集中的にプレス圧がかかることにより、フランジ部４ではつぶれたものとなり、側面部３ではつぶれ度合の小さいものとなる。
【００２０】
図５および図６は、容器本体１が紙１３の表面に熱接着性樹脂１４を積層したもので、蓋材６がプラスチックフィルム１５にピールレジン１６を積層したものである場合を示している。この場合、成形された容器本体１のフランジ部４では、図５の（ａ）に示されるように紙シワｆがつぶれ、しかも、熱接着性樹脂１４の融点よりも温度の高い雌型２２により容器内面側から加熱されて熱接着性樹脂１４が溶融し、フランジ部４表面でトンネル状連通孔となる部分を閉塞する。一方、側面部３の紙シワｆは、図６に示されるように、つぶれ度合が小さい。それに対し、クリアランス差がなく温度差のない条件でプレス成形した比較例の場合は、図７および図８に示すようにフランジ部４でも側面部３でも同程度に紙シワｆがつぶれるが、そのつぶれ度合が比較的小さいために平滑性に欠け、また、フランジ部４表面には図７の（ａ）に示されるようなトンネル状連通孔ｐができる。
【００２１】
こうして図５の（ａ）に示されるように紙シワｆがつぶれてフランジ部４表面の平滑性が向上するとともに、熱接着性樹脂１４によってトンネル状連通孔が閉塞された状態となるため、図５の（ｂ）に示すように、蓋材６はシール温度により溶融した熱接着性樹脂によってフランジ部４に隙間なく熱接着させることができ、また、トンネル状連通孔により密封性が損なわれるのを防止できる。それに対し、上記比較例の場合は、平滑性に欠けるとともに、トンネル状連通孔ｐができるため、図７の（ｂ）に示すように、シール時に隙間ｓができてシール抜けが生ずる恐れがあり、また、トンネル状連通孔ｐが残って密封性が損なわれる恐れがある。
【００２２】
この紙製容器は、高い保存性を必要とする食品のマスセール用容器として、また、そのまま食器になる食品のテイクアウト用容器として、また、トイレタリー，日用品等の容器として、また、小型工業製品用等の防湿性を要する容器として、その他、様々な用途の容器として利用できるものである。容器形状や材料はそれぞれの用途に応じて変更可能である。
【００２３】
また、プレス成形の金型設計や温度条件も適宜変更することができるものである。
【００２４】
【実施例】
容器本体１の材料である板紙ブランク１０は、秤量３２０ｇ／ｍ2の紙の表面に厚さ１５μのポリエチレンの接着層を介して厚さ３０μのポリプロピレンを積層したものとし、蓋材６は、厚さ１２μのポリエステルの裏面にポリエチレンの接着層を介して厚さ３０μのピールレジンを積層したものとした。
【００２５】
そして、成形金型２０は、フランジ部４にあたる部分と側面部３にあたる部分のクリアランス差が約３００μ（平均）となる設計とし、成形温度は、雌型が約２００℃、雄型が約４０〜１２０℃とした。
【００２６】
蓋材６を熱接着させる際のシール条件は、シール温度が２００℃、シール時間が２秒×２回、エアー元圧が０.４Ｍｐａ、エアーシリンダーボア径が８０ｍｍとした。そして、単発式エアーシリンダー駆動シール機を使用し、シールヘッドは２ｍｍ巾リングシールとした。
【００２７】
成形した容器本体１に浸透性チェック液を入れ、蓋材６を熱接着させた状態で、密封性および浸透性を評価したところ、チェック液の漏れはなく、浸透もなかった。
【００２８】
【発明の効果】
本発明によれば、板紙からプレス成形により形成しフランジ部に蓋材を熱接着させるトレイ状の紙製容器の密封性を向上させて従来にない密封性の高い紙製容器を得ることができる。また、製造工程を増やさずに付加価値の高い紙製容器を製造でき、しかも、従来設備を用いて製造できる。また、材料にガスバリアー性の高いものを複合することにより付加価値をより一層高めることができ、蓋材にピール性樹脂を複合することにより容易にイージーピール性を付与できる。
【図面の簡単な説明】
【図１】本発明による紙製容器を片側断面で示す正面図である。
【図２】板紙ブランクの一例の片側表面図（ａ）およびる片側裏面図（ｂ）である。
【図３】板紙ブランクの他の例の片側表面図（ａ）および片側裏面図（ｂ）である。
【図４】成形金型の模式図である。
【図５】容器本体および蓋材シール後の状態を図１のＡ−Ａ断面で示す断面図である。
【図６】図１のＢ−Ｂ線断面図である。
【図７】図５の（ａ）および（ｂ）に対応する比較例の断面図である。
【図８】図６に対応する比較例の断面図である。
【符号の説明】
１  容器本体
３  側面部
４  フランジ部
６  蓋材
１０Ａ，１０Ｂ  板紙ブランク
１１  折り罫
１３  紙
１４  熱接着性樹脂
２０  成形金型
２１  雄型
２２  雌型
Ｃ1  クリアランス（側面部側）
Ｃ2  クリアランス（フランジ部側）
ｆ  紙シワ
ｐ  トンネル状連通孔
ｓ  隙間
【図１】
0004023565.tif 000002
【図２】
0004023565.tif 000003
【図３】
0004023565.tif 000004
【図４】
0004023565.tif 000005
【図５】
0004023565.tif 000006
【図６】
0004023565.tif 000007
【図７】
0004023565.tif 000008
【図８】
0004023565.tif 000009